(57)【要約】【課題】ヒノキチオールと珪藻土の有用性に着目して、両者組み合わせた有用な住環境改善材料を提供するとともに、その住環境改善材料を用いた優れた建材等をも提供する。【解決手段】珪藻土１１を主体としてなる住環境改善材料１を、珪藻土１１の細孔部１１ａに、ヒノキチオールを含有する液体１２を保持させて構成し、この住環境改善材料１を種々の建材等に使用するようにした。【選択図】図１
2005029951.tif 000002
【特許請求の範囲】
【請求項１】
珪藻土を主体としてなるものであって、前記珪藻土の細孔部に、ヒノキチオールを含有する液体を保持させてなることを特徴とする住環境改善材料。
【請求項２】
珪藻土を主体としてなるものであって、前記珪藻土の細孔部に、ヒバ油を保持させてなることを特徴とする住環境改善材料。
【請求項３】
請求項１又は２記載の住環境改善材料を使用した建材であって、主材料であるコンクリート組成中に、前記住環境改善材料を含有させてなる建築物の基礎部であることを特徴とする建材。
【請求項４】
請求項１又は２記載の住環境改善材料を使用した建材であって、主材料である非透水性のシート本体中に、前記住環境改善材料を含有させてなる防湿シートであることを特徴とする建材。
【請求項５】
請求項１又は２記載の住環境改善材料を使用した建材であって、当該住環境改善材料を主材料として形成してなる建築物の壁体であることを特徴とする建材。
【請求項６】
請求項１又は２記載の住環境改善材料を使用した建材であって、主材料である漆喰又はセメントに、前記住環境改善材料を含有させてなり、建築物の壁体に貼り付けて施工される板状の壁パネルであることを特徴とする建材。
【請求項７】
主材料に、色土を混合させている請求項５又は６記載の建材。
【請求項８】
請求項１又は２記載の住環境改善材料を使用した建材であって、主材料である発泡性を有する建材本体に、前記住環境改善材料を保持又は含有させてなる建築物の壁、床、天井等に施工される発泡性建材であることを特徴とする建材。
【請求項９】
建材本体が、ロックウールやグラスウール等の無機繊維性建材からなる請求項８記載の建材。
【請求項１０】
建材本体が、セルロースファイバー等の木質繊維性建材からなる請求項８記載の建材。
【請求項１１】
建材本体が、ウレタン系、スチレン系、エチレン系、フェノール系、イソシアヌレート系等の樹脂性建材からなる請求項８記載の建材。
【請求項１２】
請求項１又は２記載の住環境改善材料を使用した建材であって、主材料として畳床とその表面に掛けられる畳表とを少なくとも具備し、畳床中に、前記住環境改善材料を含有させてなる畳であることを特徴とする建材。
【請求項１３】
畳床が、芯材及び該芯材の表面に重積されるボード材とを具備し、芯材又はボード材の少なくとも一方に前記住環境改善材料を含有させている請求項１２記載の建材。
【請求項１４】
請求項１又は２記載の住環境改善材料を使用した建材であって、主材料として畳床とその表面に掛けられる畳表とを少なくとも具備し、畳表に、前記住環境改善材料を付着又は含有させてなる畳であることを特徴とする建材。
【請求項１５】
主材料中に、ヒノキチオールを含有する液体を内蔵し少なくとも経時変化によって崩壊することで該液体を放出し得るマイクロカプセル、又はヒノキチオールを含有する木材粉末のうち少なくともいずれか一方を混入させている請求項３乃至１５記載の建材。
【請求項１６】
前記住環境改善材料を、当該建材又は主材料の重量に対して約３％の割合で含有させている請求項３乃至１５記載の建材。
【請求項１７】
請求項１又は２記載の住環境改善材料を使用し建築物の床下又はその周辺に敷設される敷設材であって、内外に通気可能な収容体の内部に、前記住環境改善材料を収容してなることを特徴とする敷設材であることを特徴とする敷設材。
【請求項１８】
前記収容体の内部に、ヒノキチオールを含有する液体を内蔵し少なくとも経時変化によって崩壊することで該液体を放出し得るマイクロカプセル、又はヒノキチオールを含有する木材粉末のうち少なくともいずれか一方を更に収容してなる請求項１７記載の敷設材。
【請求項１９】
請求項１又は２記載の住環境改善材料を組成中に含有し、建築物の基礎部、当該基礎部の周辺における土壌、建築物の床や壁等に散布又は混合し得るようにしたことを特徴とする散布剤。
【請求項２０】
ヒノキチオールを含有する液体を内蔵し少なくとも経時変化によって崩壊することで該液体を放出し得るマイクロカプセル、又はヒノキチオールを含有する木材粉末のうち少なくともいずれか一方を更に組成中に含有してなる請求項１８記載の散布剤。
【請求項２１】
前記住環境改善材料を、組成中に約３％含有している請求項１９又は２０記載の散布剤。
【発明の詳細な説明】
【０００１】
【発明の属する技術分野】
本発明は、珪藻土を主体とした住環境改善材料及びそれを用いた建材、敷設材並びに散布剤に関するものである。
【０００２】
【従来の技術】
従前より、建築物におけるシロアリ被害が大きな問題となっている。シロアリは、一般に湿潤な木材を好んで食べることがよく知られているが、木材の他にも布や紙はもちろん、コンクリート、土、ゴム、ビニール素材等も食害する極めて雑食性の高い害虫であることが知られてきている。このようなシロアリ被害は、日本国内に伴わず、また湿潤か乾燥しているかの気候も問わず、世界中で深刻化している。シロアリ対策としては、これまで合成化学薬剤や天然薬剤等を床下や基礎コンクリート等のシロアリが巣を作りそうな箇所に散布したり塗布する方法が採用されてきてはいるが、このような方法ではシロアリに対する駆除効果が長続きせず、所定期間を空けて何度も薬剤処理する必要があって手間やコストが多大であるという問題があり、また薬剤の中には人体やペット、家畜等に有害で使用に注意を要する成分が含まれていることもある。また、特に湿気がこもりがちな床下は、シロアリ以外にもダニ等の害虫やカビ等の雑菌が繁殖しやすい場所でもあるため、建築物そのものが朽ちたり、その建築物に居住する者に健康被害を及ぼしたりするという問題も指摘されている。
【０００３】
また、気密性の高い今日の建築物では、その気密性の高さ故に居室内に湿気がこもりがちになりカビやダニが繁殖しやすくなっているだけでなく、いわゆる新建材に使用されているホルムアルデヒド等の揮発性有機化学物質（ＶＯＣ）が原因で起こるといわれているシックハウス症候群による居住者の健康被害も大きな問題となっている。
【０００４】
【発明が解決しようとする課題】
ところで、青森ヒバや台湾ヒノキに代表される木材を使用した建築物ではシロアリやダニ等の害虫や、カビ等の雑菌が繁殖しにくいと言われている。そして、このような木材に多量に含まれるヒノキチオール成分が防虫・抗菌効果のみならず、ＶＯＣを除去（中和）する効果があることが分かってきている。そこで、ヒノキチオールの精油又はそれを希釈した液剤を直接、建築物の柱や床、基礎部分、壁体等に散布したり塗布するなどすることによって、防シロアリ・防ダニ・抗菌効果を得たり、シックハウス対策としようとする方法が各種考えられている。
しかしながらこのような方法では、一旦、液剤を散布などの処理を施した後、ヒノキチオール成分が揮発してしまうと所期の効果が薄れてしまい、その後繰り返して何度も処理を行わなければならないという不具合がある。特に床下には、建築物の施工前には処理を行いやすいが、建築物が完成してしまうと液剤の散布等を行うのが極めて煩雑となる問題がある。また、液剤は一般に、タンク等に入れて保存・運搬する必要があって、取り扱いが不便である。
【０００５】
また、このところ、調湿性を有し「呼吸する素材」として珪藻土が注目されるようになってきている。珪藻土は、植物プランクトン（珪藻類）が化石化し海底や湖底に堆積してできたもので、珪酸を主成分とし、一粒の大きさが約５０マイクロメートルで、表面及び内部の全体に亘って直径約０．１〜０．２マイクロメートルの微細孔を多数有する超多孔質のものである。このような性質から珪藻土の、不燃性、断熱性、結露防止機能、調湿機能、呼吸性、消臭機能、防水機能、空気浄化機能などの種々の有用な性能・機能を有用な建材として利用されるようになってきている。
【０００６】
そこで本発明は、上述のようなヒノキチオールと珪藻土の有用性に着目して、両者組み合わせた有用な住環境改善材料を提供するとともに、その住環境改善材料を用いた優れた建材等をも提供することを目的としている。
【０００７】
【課題を解決するための手段】
すなわち、本発明の住環境改善材料は、珪藻土を主体としてなるものであって、前記珪藻土の細孔部に、ヒノキチオールを含有する液体を保持させてなることを特徴とするものである。
【０００８】
このようなものであれば、珪藻土による不燃性、断熱性、結露防止性、調湿性、呼吸性、消臭性、防水性、空気浄化性等の有用な特徴と、珪藻土の細孔部に吸着され保持されたヒノキチオールの抗菌性、防虫性、ＶＯＣ除去性、リラクゼーション性等の各種の特性とが相俟って、これまでにない優れた住環境改善材料を得ることができる。すなわち、珪藻土が有する優れた特性は損なわず、その細孔部からヒノキチオールが放出されることで、ヒノキチオール独自の効果をも得られるようになる。ここで、ヒノキチオールとしては、青森ヒバや台湾ヒノキ等の木材から抽出した液剤や、化学合成したヒノキチオールの溶液等を適用することができる。
【０００９】
なお、より簡単にヒノキチオールによる効果を得るには、珪藻土の細孔部に、ヒバ油を保持させるようにすることもできる。このようにすれば、ヒバ油中にはヒノキチオールが多量に含まれているので、ヒノキチオールによる抗菌、防カビ、防虫、ＶＯＣ除去、リラクゼーション等の上述の諸効果を得られる上に、ヒバ油からのヒノキチオール抽出工程をなくすことができるので、この住環境改善材料の製造に係るコストや時間を削減することができる。また、天然素材である珪藻土やヒバ油を用いれば、この住環境改善材料を使用した住宅に居住する者（オフィスなどでは働く者）にとっても、安心して使用することができる。
【００１０】
以上のような住環境改善材料を使用した建材としては、主材料であるコンクリート組成中に住環境改善材料を含有させてなる建築物の基礎部、主材料である非透水性のシート本体中に住環境改善材料を含有させてなる防湿シート、当該住環境改善材料を主材料として形成してなる建築物の壁体、主材料である漆喰又はセメントに住環境改善材料を含有させ建築物の壁体に貼り付けて施工される板状の壁パネル、主材料である発泡性を有する建材本体に住環境改善材料を保持又は含有させてなる建築物の壁や床や天井等に施工される発泡性建材、主材料として畳床とその表面に掛けられる畳表とを少なくとも具備し該畳床中に住環境改善材料を含有させてなる畳等が挙げられる。
【００１１】
また、本発明の住環境改善材料を使用して、た散布剤としては、建築物の床下又はその周辺に敷設される敷設材であって、内外に通気可能な収容体の内部に、前記住環境改善材料を収容したものが挙げられる。
【００１２】
さらに、住環境改善材料を使用した散布剤としては、住環境改善材料を組成中に含有し、建築物の基礎部、当該基礎部の周辺における土壌、建築物の床や壁等に散布又は混合し得るようにしたものが挙げられる。
このような各種建材や敷設材、散布剤において、ヒノキチオールに基づく効果をさらに持続的に奏し得るようにするには、ヒノキチオールを含有する液体を内蔵し少なくとも経時変化によって崩壊することで該液体を徐々に放出し得るマイクロカプセル、ヒノキチオールを含有する木材粉末の少なくともいずれか一つを住環境改善材料と併用することが好ましい。また、住環境改善材料の割合は、建材や散布剤の約３％とすることが望ましいが、必ずしもこれに限られるものではなく、適宜の割合で含有させるようにするとよい。
【００１３】
【発明の実施の形態】
以下、本発明の一実施形態を、図面を参照して説明する。
【００１４】
図１は、本実施形態における住環境改善材料１の拡大断面図である。この住環境改善材料１は、珪藻土１１を主体とし、その細孔部１１ａにヒバ油１２を含有させたものである。珪藻土１１の一粒ずつについては、例えば図１に示すように直径約５０マイクロメートルの大きさを有し、直径約０．１〜０．２マイクロメートルの微細孔を無数に備えた超多孔質の微粒子である。
【００１５】
この住環境改善材料１の製造方法について図２を用いて簡単に説明する。まず、同図（ａ）に示すように、所定量の珪藻土１１をヒバ油１２を溜めた容器内に投入する。このヒバ油１２は、青森ヒバや台湾ヒノキの木片や樹皮、枝葉等を細かく粉砕したものに高温高圧の蒸気を当てて生じた液体のうち、ヒノキチオールを多量に含む油溶成分である。珪藻土１１の投入当初は、珪藻土１１がヒバ油１２の液面に浮かんでいるが（同図（ｂ））、細孔部１１ａにヒバ油１２が吸着されると徐々に容器の底に沈むようになる（同図（ｃ））。この沈んだものを取り出すと（同図（ｄ））、本実施形態の住環境改善材料１が得られる。
【００１６】
以下、このようにして得られた住環境改善材料１の適用例について説明する。
【００１７】
まず、図３に示す第１の適用例は、土壌Ｓ中に敷設された栗石層Ａの上に防湿シートＷＲＳを介して施工される建築物の基礎部Ｂ（コンクリート基礎）やその周辺の土壌Ｓに散布するための散布剤１０である。この散布剤１０は、図４に概略的に示すように、前記住環境改善材料１と、ヒバ油１２を内蔵するマイクロカプセル２と、青森ヒバ等の木材チップ３とを基材である水に混ぜて噴霧器Ｐから噴霧するようにした液剤である。前記マイクロカプセル２は、図５に模式的に示すように、カプセル本体２１と、そのカプセル本体２１の内部に保持されたヒノキチオールを含有する液体であるヒバ油１２とからなる。カプセル本体２１は、それぞれ複数の非崩壊性粒子と崩壊性粒子とを混在させた構成の約２μｍ程度の大きさの多孔質粒子であり、非崩壊性粒子をセラミックス粒子２１ａから構成し、崩壊性粒子を大豆レシチン等の植物性タンパク質粒子２１ｂから構成している。このうち植物性タンパク質粒子２１ｂが温度変化や光の作用で経時的に崩壊することによって形成された孔２１ｓから内部のヒバ油１２が放出されることになる。すなわち、マイクロカプセル２は、ヒバ油１２を徐々に放出する徐放性を備えている。なお、ヒバ油１２は、前記住環境改善材料１に含まれるヒバ油１２と同様の工程によって得られるものである。また、住環境改善材料１、マイクロカプセル２や木材チップ３は極めて微少なものであるため、図５ではそれらを誇張して示している。このような構成のマイクロカプセル２は、図４に示すように数十個から数百個程度が相互に引き合った状態の塊となって散布剤１０中に存在している。また、木材チップ３は、ヒノキチオールを多量に含有する青森ヒバ等（他には台湾ヒノキ等）の樹皮や枝葉等を数ミリメートル程度の大きさに粉砕したものである。そして、この用例では、住環境改善材料１、マイクロカプセル２、木材チップ３をそれぞれ散布剤１０の全重量に対して約３％の割合で配合している。なお、この配合割合は３％に限らず適宜変更が可能である。
【００１８】
このような散布剤１０を、建築物の基礎部Ｂやその周辺の土壌Ｓに散布すると、まず、住環境改善材料１の珪藻土１１における細孔部１１ａからヒバ油１２が揮発して、そのヒバ油１２に含まれるヒノキチオールの作用によって土壌Ｓ中や基礎部Ｂ及びその周辺において防シロアリ作用等が奏され、建築初期段階におけるシロアリ被害を予防することができる。また、マイクロカプセル２の植物性タンパク質粒子２１ｂが崩壊し始めると、カプセル本体内２１からヒバ油１２が徐々に放出され、そのヒバ油１２に含まれるヒノキチオールによって、中長期間に亘って防シロアリ効果等が発揮される。なお、植物性タンパク質粒子２１ｂが崩壊することによってできた孔２１ｓはセラミックス粒子２１ａによって可及的に小さく塞がれるため、個々のマイクロカプセル２においても比較的長期間に亘ってヒノキチオールを放出することができるが、マイクロカプセル２によっては初期の段階から崩壊するものからかなり後になって崩壊するものまで様々であるため、マイクロカプセル２による防シロアリ効果は継続的に発揮されることになる。さらに、木材チップ３からはごく少量ずつのヒノキチオールが放出されるため、即効性には劣るものの、殆ど全てのマイクロカプセル２が崩壊してしたり、珪藻土１１からヒバ油１２が放出し終わってその効果が薄れた後でもヒノキチオールを放出し続けるので、さらに長期に亘って防シロアリ効果等が得られることになる。なお、前記液体やマイクロカプセル１、樹皮粉末２から放出されたヒノキチオールによって得られる効果は防シロアリ効果だけではなく、ダニその他の害虫に対する防虫効果や、カビや細菌等に対する除菌・抗菌効果、さらには建築物に使用された合成樹脂接着剤や新建材等から発散するホルムアルデヒド等のシックハウス症候群の原因となるＶＯＣに対する除去効果も含まれるのは勿論である。さらに、ヒバ油１２を放出中あるいは放出後の珪藻土１１は、その細孔部１１ａにおいて、ＶＯＣの吸着効果、臭いの原因物質を吸着する防臭効果、調湿効果等も得ることができる。また、建築物が完成した後、一定時間の経過後に散布剤１０を土壌Ｓや基礎部Ｂに散布することによっても、シロアリ駆除効果を含む各種効果が高い効率で奏されることになる。なお、土壌Ｓには散布剤１０を上方から散布するだけでなく、土壌Ｓ中に散布剤１０を混ぜ合わせるようにしてもよい。
【００１９】
また、散布剤１０の基材としては、水以外にも青森ヒバ等の抽出液（例えば水溶成分や油用成分）を用いると、上記の効果がより一層高まることになる。また、散布剤１０の基材中には、住環境改善材料１のみを含有させてもよいし、前記マイクロカプセル２又は木材チップ３のいずれか一方のみを住環境改善材料１と併用するようにしてもよい。
【００２０】
次に、図６〜図８に示す住環境改善材料１の第２適用例は、建築物の床下Ｆｓやその周辺の土壌Ｓに載置又は埋設するようにした敷設材２０である。なお、床下空間Ｆｓや基礎部Ｂの外側に配置される敷設材２０の数、間隔、土壌Ｓ中に埋設する深さなどは、建築物の広さや予算、その他の要因によって任意に決めることができる。さらに、建築物の完成後であっても可能であれば、床下空間Ｆｓや土壌Ｓ中に敷設材２０を配設するようにしてもよい。個々の敷設材２０は、図８に模式的に示すように、袋状をなす収容体２１と、この収容体２１の内部に収容される住環境改善材料１、マイクロカプセル２、木材チップ３とから構成される。収容体２１は、例えば麻袋や不織布からなる袋など、通気性を有する素材からなるものであって、これら以外にも土嚢用袋等として通常使用されるものなど、種々のものを適用することができる。マイクロカプセル２及び木材チップ３は、前記第１適用例のものと同様のものである。この他にも、収容体２１には土やおがくず等を収容しておいてもよい。なお、収容体２１には、住環境改善材料１のみを収容させておいてもよいし、マイクロカプセル２又は木材チップ３のいずれか一方を住環境改善材料１と併用するようにしてもよい。
【００２１】
そして、このような敷設材２０を図６及び図７に示すように、建築物の基礎部Ｂ、床Ｆ及び土壌Ｓとの間に形成される床下空間Ｆｓに載置したり、建築物外における基礎部Ｂの周辺の土壌Ｓに埋設するなどすることで、住環境改善材料１の珪藻土１１やマイクロカプセル２から放出されるヒバ油１２中のヒノキチオールの作用によって、短期的及び中期的な防シロアリ効果、防カビ効果等が得られることになる。さらに長期的には、前記第１適用例と同様に、木材チップ３から放出されるヒノキチオールによる効果が得られる。また、ヒバ油１２を放出中あるいは放出後の珪藻土１１によって、ＶＯＣの吸着効果、防臭効果、調湿効果等が得られることも、第１適用例と同様である。したがって、第１適用例の散布剤１０と第２適用例の敷設材２０の両方を同時に実施するようにしてもよいのは勿論である。
【００２２】
また、図９及び図１０に示す住環境改善材料１の第３適用例は、建材本体としてロックウール３１を適用した発泡性建材３０である。図９は、発泡性建材３０を吹き付け施工した建築物の壁を一部破断して示すものである。この壁は防耐火性能を向上させたもので、外壁材として防火サイディング３００を配設し、その内側に耐水合板３１０を設け、さらにその内側に耐水シート３２０を張り、この耐水シート３２０の内側に立てた柱３３０同士の間に前記発泡性建材３０を施工し、室内側に内装材として石膏ボード３４０を配設している。なお同図において発泡性建材３０には網掛けを附して示している。図１０は、吹きつけ施工された発泡性建材３０の一部を拡大して模式的に示したものである。この発泡性建材３０は、鉱物を原料として繊維状にして形成した発泡性を有する建材本体たるロックウール３１の互いに絡み合った繊維表面に、上述した各適用例で用いたのと同様の多数の住環境改善材料１、多数のマイクロカプセル２、多数の木材チップ３が付着した状態で保持されている。このような構成の発泡性建材３０は、住環境改善材料１とマイクロカプセル２と木材チップ３とをロックウール３１と共に適宜の発泡機内に混合したうえで、噴射することで施工することができる。あるいは、住環境改善材料１等を混合済のロックウール３１を発泡機で発泡させた後で施工箇所に流し込むようにしてもよい。なお、住環境改善材料１、マイクロカプセル２、木材チップ３の発泡性建材３０に対する割合は、それぞれ約３％とすることが好ましいが、必ずしもこの限りではない。また、ロックウール３１には住環境改善材料１のみを付着させてもよいし、マイクロカプセル２又は木材チップ３のいずれか一方を住環境改善材料１と併用するようにしてもよい。更に、建材本体としてロックウールの代わりに、グラスウールやセルロースファイバー等の無機・木質繊維性建材を用いることができるのは勿論のこと、その他にもポリウレタンフォーム、ポリエチレンフォーム、ポリスチレンフォームやフェノール系、イソシアヌレート系等の樹脂性建材を適用することができる。
【００２３】
このような発泡性建材３０によれば、防音断熱材としての基本性能を有していることはいうまでもなく、ロックウール３１に保持された住環境改善材料１やマイクロカプセル２のからヒバ油１２が放出されると、ヒバ油１２中のヒノキチオールによって、新建材や合成樹脂接着剤から発するホルムアルデヒド等のシックハウス症候群の原因物質であるＶＯＣを有効に除去できるとともに、壁や室内に繁殖するダニやシロアリ、カビ等の雑菌の繁殖を防止又は抑制することが可能である。また、住環境改善材料１を構成する珪藻土１１や木材チップ３によっては壁内での調湿作用が得られるうえに、木材チップ３からもさらに長期に亘ってヒノキチオールが放出されるために、住環境改善材料１やマイクロカプセル２の効果と相まって、建築物の防虫、抗菌効果及びシックハウス症候群による人体の健康被害防止を、極めて長期間維持することが可能である。また、ヒノキチオールの芳香による居住者へのリラクゼーション効果も有効に得られる。
【００２４】
さらにまた、図１１に示す住環境改善材料１の第４適用例は、建築物の壁体Ｗにおける屋内側や屋外側に貼り付けて内装壁や外装壁として施工・使用される壁パネル４０である。この壁パネル４０は、図１２に部分的に拡大した断面を示すように、漆喰４１を主たる原材料として構成され、その漆喰４１中に、前述の各適用例と同様の住環境改善材料１、マイクロカプセル２、木材チップ３とを含有させたものである。これら住環境改善材料１、マイクロカプセル２、木材チップ３の漆喰４１に対する割合は、それぞれ約３％とすることが好ましいが、必ずしもこの限りではない。また、漆喰４１には住環境改善材料１のみを含有させてもよいし、マイクロカプセル２又は木材チップ３のいずれか一方を住環境改善材料１と併用するようにしてもよい。更に、壁パネル４０に漆喰４１そのもの以外の色を付ける場合には、漆喰４１に色土を配合するとよい。
【００２５】
この壁パネル４０は、漆喰の塗装に要する高度な技術を回避し、施工の手間や製造のコストダウンを図るため、所定のサイズに規格化した板状をなすものである。具体的には壁パネル４０の上縁及び下縁に沿ってそれぞれ段部４２、４３を形成し、上側に配置される壁パネル４０の下縁側の段部４３と下側に配置される壁パネル４０の上縁側の段部４２とを相互に係り合わせることによって容易に位置決めができるようにしており、さらに各壁パネル４０を前記段部４２、４３に係合させるようにした取付金具ＢＲを介して壁体Ｗの起立面に整列させて簡単に取り付けられるようにしている。
【００２６】
このような壁パネル４０であると、漆喰４１本来の調湿作用と、住環境改善材料１を構成する珪藻土１１や木材チップ３の調湿作用とが相俟って、屋内の調湿作用を極めて良好に行うことができる。また、住環境改善材料１やマイクロカプセル２のからヒバ油１２が放出されると、ヒバ油１２中のヒノキチオールによって、ＶＯＣを有効に除去できるとともに、壁体Ｗや室内に繁殖するダニやシロアリ、カビ等の雑菌の繁殖を建築初期段階から建築後長期間に亘って防止又は抑制することも可能である。さらに、ヒノキチオールの芳香による居住者へのリラクゼーション効果も有効に得られる。なお、壁パネル４０の主材料は漆喰４１に限らず、セメントや土、あるいはヒバ油１２を含有しない珪藻土１１を使用することもできる。
【００２７】
また、図１３に示す住環境改善材料１の第５適用例は、建築物の床に敷設される畳５０である。この畳は、同図及び図１４に示すように、畳床５１と、畳床５１の表裏両面側に配設される表裏一対の畳表５２と、畳床５１及び畳表５２の間に配設される不織布からなるシート材５３とを備えてなるものである。これらに加えて縁（へり）が設けられる場合もある。畳床２は、ポリウレタンフォームやポリスチレンフォーム、ポリエチレンフォーム等の硬質発泡性合成樹脂素材からなる芯材５１１と、その芯材５１１の表裏両面側を覆う位置に配置される木材の小片（削片や破片等）を圧縮成型などして形成したいわゆるパーティクルボードからなる一対のボード材５１２とによって構成している。そして、図１４に示すように、心材５１１を構成する主材料である合成樹脂素材中に、前述の各適用例と同様の住環境改善材料１と、マイクロカプセル２をその成型前に多数混入している。更に、ボード材５１２には、木材チップ３を混入している。これら住環境改善材料１及びマイクロカプセル２の合成樹脂素材の重量に対する割合、木材チップ３のボード材５１２に対する割合は、それぞれ約３％としているが必ずしもこの限りではない。また、心材５１１には住環境改善材料１のみを混入したり、それと木材チップ３を併用して混入してもよく、ボード材５１２にも住環境改善材料１やマイクロカプセル２を混入してもよい。また、図示していないが、畳表５２やシート材５３にも住環境改善材料１、マイクロカプセル２、木材チップ３等を付着又は混在させておくこともできる。
【００２８】
このような畳５０によれば、畳床５１の素材中に含有させた住環境改善材料１やマイクロカプセル２、木材チップ３から時間経過とともに連続的に放出されるヒバ油１２に含まれるヒノキチオールの作用によって、連続的に新建材や合成樹脂製接着剤等から放出されるＶＯＣ除去されてシックハウス症候群の発生を施工当初から長期に亘って抑制することができ、さらには畳５０自体や、壁、床、あるいは室内におけるダニやシロアリ、あるいはカビ等の雑菌類の繁殖を抑制することができる。また、住環境改善材料１を構成する珪藻土１１や木材チップ３が奏する調湿作用によって、調湿性能の高い畳５０を構成することもできる。その他、畳５０から室内に放出されることになるヒノキチオールによって、居住者がリラックス効果を享受することもできるようになる。
【００２９】
なお、本発明の住環境改善材料１は、上述の各適用例に限らない。例えば、図３に示した建築物の基礎部Ｂの主材料であるセメントやモルタル等のコンクリート素材中に住環境改善材料１を混入したり、同じく図３に示した防水シートＷＲＳの主材料である強化ビニル素材等からなる非透水性シートに住環境改善材料１を含有させても、高い対シロアリ性能を発揮することができる。さらに壁体そのものの塗装に際して、住環境改善材料１を主材料として塗り壁施工を行ってもよいし、漆喰の塗り壁に住環境改善材料１を混入することもできる。また、これらに例や上記各適用例において、ヒバ油を含有しない珪藻土と住環境改善材料とを併用してもよいし、各適用例を同時に用いてもよい。
【００３０】
その他、ヒバ油の代わりに、ヒバ油から抽出されるヒノキチオールの溶液を用いたり、化学合成されたヒノキチオールの溶液を用いるなど、各部の具体的構成についても上記実施形態に限られるものではなく、本発明の趣旨を逸脱しない範囲で種々変形が可能である。
【００３１】
【発明の効果】
本発明は、以上に詳述したように、珪藻土の細孔部にヒバ油やヒノキチオールを含有する液体を保持させた新規な住環境改善材料である。したがって、このような住環境改善材料を各種建材や散布剤、敷設材などに適用することで、珪藻土が有する不燃性、断熱性、結露防止機能、調湿機能、呼吸性、消臭機能、防水機能、空気浄化機能に加えて、ヒノキチオールが有するシロアリやダニ等に対する防虫機能、カビ等の雑菌に対する抗菌機能、シックハウスの原因となるＶＯＣの除去機能、芳香によるリラクゼーション機能などの機能が相乗的に発揮される建築物を安価に提供することができる。
【図面の簡単な説明】
【図１】本発明の一実施形態である住環境改善材料を示す断面図。
【図２】同実施形態の住環境改善材料の製造工程を示す説明図。
【図３】同実施形態の第１適用例を示す概略的な断面図。
【図４】同適用例の散布剤を示す概略図。
【図５】同適用例に使用されるマイクロカプセルの概略的な断面図。
【図６】同実施形態の第２適用例を示す概略的な斜視図。
【図７】同適用例を示す概略的な断面図。
【図８】同適用例の敷設材を示す概略的な断面図。
【図９】同実施形態の第３適用例を示す概略的な斜視図。
【図１０】同適用例の発泡性建材を示す概略的な断面図。
【図１１】同実施形態の第４適用例を示す概略的な斜視図。
【図１２】同適用例の壁パネルを示す部分的な概略断面図。
【図１３】同実施形態の第５適用例を示す概略的な斜視図。
【図１４】同適用例の畳を示す概略的な断面図。
【符号の説明】
１…住環境改善材料
２…マイクロカプセル
３…木材チップ
１０…散布剤
１１…珪藻土
１１ａ…細孔部
１２…ヒバ油
２０…敷設材
３０…建材（発泡性建材）
４０…建材（壁パネル）
５０…畳（建材）
Ｂ…建材（基礎部）
Ｓ…土壌
ＷＲＳ…建材（防湿シート）
【図１】
2005029951.tif 000003
【図２】
2005029951.tif 000004
【図３】
2005029951.tif 000005
【図４】
2005029951.tif 000006
【図５】
2005029951.tif 000007
【図６】
2005029951.tif 000008
【図７】
2005029951.tif 000009
【図８】
2005029951.tif 000010
【図９】
2005029951.tif 000011
【図１０】
2005029951.tif 000012
【図１１】
2005029951.tif 000013
【図１２】
2005029951.tif 000014
【図１３】
2005029951.tif 000015
【図１４】
2005029951.tif 000016